Brevet FR2690456A1 — publié le 19931029

MATERIAU DE COLMATAGE, PROCEDE DE FABRICATION DE CE MATERIAU DE COLMATAGE ET PROCEDE DE MISE EN PLACE DE CE MATERIAU SUR UN SITE DE STOCKAGE DE CONTENEURS La présente invention concerne un matériau de colmatage, un procédé de fabrication de ce maté- riau, ainsi qu'un procédé de mise en place de ce matériau sur un site de stockage de conteneurs conte- nant par exemple, des déchets radioactifs. Au cours de l'exploitation de l'énergie nucléaire, on obtient des matériaux combustibles irradiés qu'il est nécessaire de stocker dans un confinement adapté après qu'ils aient ou non été retraités Le retraitement consiste à séparer les produits qui peuvent être réutilisés, des produits qui doivent être considérés comme des déchets Ces déchets de très haute activité sont généralement mis sous forme de verres borosilicatés par une vitri- fication adaptée Ce procédé permet de réduire, de façon très importante, les volumes à stocker Ces déchets ainsi traités sont alors placés dans des conteneurs, généralement métalliques, qui sont ensuite stockés en couches géologiques profondes. En effet, ces déchets, même après le retrai- tement, contiennent toujours des émetteurs alpha, béta et gamma, ce qui explique qu'ils doivent être stockés en profondeur dans le sol, dans des formations géologiques adaptées, par exemple: massif granitique, dôme de sel ou formation argileuse La rétention des radionucléides est alors assurée d'une part, par le conteneur et d'autre part, par le site géolo- gique dans lequel est réalisée l'implantation de ces déchets. Dans le cadre des projets de stockage des déchets radioactifs de très haute activité, dans une formation géologique profonde, les organismes de différents pays européens, chargés de la mise en oeuvre et de la gestion de ces stockages, ont étudié plusieurs possibilités Ces possibilités de stockage sont les suivantes: puits de stockage de petit diamètre (envi- ron 0,5 m), ou de grand diamètre ( 1 à 1,50 m), ou tunnels de stockage, d'un diamètre voisin de 2 mètres. Dans les deux cas, les puits ou les tunnels sont reliés à l'extérieur par des galeries d'accès. Le stockage définitif consiste à placer les conteneurs de déchets radioactifs dans des puits ou des galeries, puis à remplir les vides résiduels existant entre les parois de ces puits ou galeries et les conteneurs, par un matériau de colmatage. Par ailleurs, il est également nécessaire de reboucher les galeries d'accès avec des matériaux de colmatage. On connaît comme matériau de colmatage des ciments ou des mortiers qui sont introduits, sous forme pulvérulente, dans l'espace entre les conteneurs et les parois du puits ou de la galerie et qui durcissaient au contact de l'eau de façon à former un solide continu Toutefois, bien que le ciment présente une bonne imperméabilité à l'eau et soit mécaniquement très résistant, il est possible à l'issue d'un séisme par exemple, qu'une fissure apparaisse dans le ciment L'eau peut alors passer en direction des conteneurs Ceux-ci, s'ils se sont partiellement désagrégés ou détruits au cours du temps, peuvent laisser échapper des radionucléides qui risquent alors d'être entraînés par l'écoulement d'eau En outre, lorsque les conteneurs contiennent des déchets très hautement radioactifs, ces derniers dégagent une énergie calorifique telle que la tempé- rature à leur voisinage dépasse 1000 C Il n'est alors pas possible d'utiliser des ciments qui se dégra- deraient beaucoup plus vite que la durée de stockage nécessaire. Afin de remédier à cet inconvénient, on utilise généralement comme matériau de colmatage des argiles gonflantes de la famille des smectites. Ces argiles ont pour fonction d'une part, de ralentir les transferts d'eau de la roche d'accueil vers le conteneur et d'autre part, de minimiser les transferts de radioéléments en sens inverse, en exerçant, en fonction de leur densité et de leur degré de satu- ration en eau, des pressions de gonflement de plu- sieurs dizaines de M Pa. Le document US-A-4 950 426 décrit un tel matériau de colmatage comprenant un mélange de 20 à 80 % en volume de sable, de 10 à 40 % en volume d'ar- gile bentonite, de 10 à 40 % en volume de terre de FULLER et de moins de 25 % en volume d'un matériau absorbant les radionucléides. On connaît également deux types de matériau de colmatage, d'après un article de R PUSCH, A. JACOBSSON et A BERGSTROM, intitulé "Bentonitebased buffer substances for isolating radioactive waste product at the great depths in rockl, (substances tampon à base de bentonite pour l'isolation des dé- chets radioactifs à de grandes profondeurs dans la roche) présenté à OTANIEMI en Finlande au cours d'un congrès organisé par I'IAEA (l'Agence Internationale pour l'Energie Atomique), 1979, pp 487-503 Cet article propose tout d'abord d'utiliser une argile pure hautement compactée Toutefois, pour compacter les argiles pures à une densité sèche de 2,00, il faut les soumettre à une contrainte uniaxiale de plusieurs dizaines de M Pa Or, cet article ne propose aucun procédé industriel de densification et aucun procédé de mise en place de l'argile in situ. Cet article propose également d'utiliser un mélange contenant 10 à 20 % d'argile et 80 à 90 % de sable Or, des essais industriels de compactage uniaxial à 60 M Pa, réalisés sur de tels mélanges, ont montré qu'à partir de 80 % de sable, il n'y a plus de cohésion des pièces, même si la densité du mélange atteint presque 2,3 En conséquence, les propriétés hydro-mécaniques du matériau de colmatage sont médiocres De plus, cet article prévoit de tasser in situ ce mélange sans toutefois donner de méthode pour le faire Enfin, on peut supposer qu'une densi- fication effectuée in situ exerce des contraintes beaucoup plus faibles et que les densités obtenues sont a fortiori plus faibles. Enfin, on connaît également une technique consistant à fabriquer des briques en argile dense, en forme d'arcs de cercle qui sont disposées à l'inté- rieur des puits ou des galeries de stockage, autour des conteneurs contenant les déchets radioactifs, de façon à former une barrière de voisinage Toute- fois, cette technique nécessite la mise en oeuvre de moyens importants, tant pour la fabrication (pres- ses hydrauliques à très haute pression, outillages spéciaux) que pour la mise en place Elle s'applique, de préférence, à des ouvrages de faibles dimensions tels que les annulaires de puits de stockage dans lesquels le matériau doit posséder des facultés de colmatage très élevées. En conséquence, l'invention a pour but de remédier aux inconvénients précités. A cet effet, l'invention concerne un maté- riau de colmatage. Selon les caractéristiques de l'invention, ce matériau comprend des granulés de colmatage à base d'argile compactée, de la famille des smectites, ces granulés présentant une densité sèche comprise entre 1,6 et 2,2 environ et un diamètre compris entre 3 et 30 mm environ. Ce matériau de colmatage est extrêmement dense, il présente des propriétés de gonflement très intéressantes car il absorbe facilement l'eau et peut par ailleurs, développer des pressions de gonfle- ment de plusieurs dizaines de M Pa Ainsi, ce matériau de colmatage assure une immobilisation certaine des conteneurs qui sont placés dans des sites de stockage, les protège et minimise la circulation d'eau en direc- tion des conteneurs métalliques, ce qui a pour effet de limiter la corrosion de ceux-ci En outre, ce matériau de colmatage a une certaine capacité à échan- ger des cations Ceci est particulièrement intéressant lorsque les conteneurs contiennent des déchets radio- actifs, car alors le matériau de stockage peut ralen- tir le transfert vers la géosphère, des radionuclé- ides, si ceux-ci venaient à s'échapper desdits conte- neurs Ce matériau de colmatage peut également être utilisé dans un forage. De façon avantageuse, le matériau de colma- tage comprend un mélange de colmatage constitué de à 70 % environ des granulés précités et de 30 à % environ de poudre d'argile smectitique, constituée de grains d'un diamètre compris entre 5 10-2 et 5 mm environ. Le mélange ainsi obtenu présente une meil- leure répartition granulométrique des grains le constituant, et une meilleure répartition spatiale des grains les uns par rapport aux autres, ce qui a pour effet de diminuer les vides existant normalement entre les granulés lorsque la poudre d'argile est absente On obtient ainsi une meilleure densité de foisonnement du matériau de colmatage et on améliore encore les propriétés précitées de celui-ci. Selon une autre variante de réalisation, le matériau de colmatage comprend au moins 60 % du mélange de colmatage précité et au plus 40 % d'additifs choisis parmi le sable, le graphite et le granite broyé. Ces additifs permettent de compléter les propriétés offertes par le matériau de colmatage. Le sable améliore les propriétés mécaniques du maté- riau, augmente sa cohésion et constitue un additif bon marché Toutefois, il a également tendance à augmenter la perméabilité du matériau et à diminuer sa pression de gonflement En conséquence, on en ajoutera une proportion qui variera en fonction des propriétés que l'on souhaite obtenir. Le graphite augmente sensiblement la conduc- tivité thermique du matériau. Enfin, le granite broyé est un additif économique et qui, lorsqu'il est mélangé à l'argile peut permettre de diminuer le coût du mètre cube du matériau de colmatage En outre, lorsque le site de stockage est implanté dans un massif de granite, il peut être récupéré directement sur le site et le mélange avec les granulés s'effectuera alors direc- tement sur le site. L'invention concerne également un procédé de fabrication de ce matériau de colmatage Selon les caractéristiques de l'invention, ce procédé comprend les étapes consistant à: effectuer un compactage dynamique d'une poudre d'argile smectitique, de façon à obtenir des plaquettes d'argile d'une densité sèche comprise entre 1,6 et 2,2 environ, concasser lesdites plaquettes de façon à obtenir des granulés d'argile dense, tamiser ces granulés de façon à ne conser- ver que ceux dont le diamètre est compris entre 3 et 30 mm environ, afin d'obtenir ledit matériau de colmatage. Ces techniques sont peu coûteuses, relati- vemrent faciles à mettre en oeuvre sur le plan indus- triel et permettent d'obtenir de grandes quantités du matériau de colmatage. Enfin, l'invention concerne également un procédé de mise en place du matériau de colmatage sur un site de stockage de conteneurs, contenant par exemple, des déchets radioactifs. Selon les caractéristiques de l'invention, ce procédé consiste à placer ce matériau de colmatage dans les vides résiduels de ce site à l'aide de moyens de mise en place permettant de conserver l'homogénéité et la répartition granulométrique dudit matériau. En effet, il est très important, après avoir fabriqué un matériau présentant une densité de foisonnement assez élevée, de mettre celui-ci en place dans les puits ou les galeries de stockage et autour des conteneurs, en respectant l'homogénéité du matériau obtenu En effet, si l'on déversait depuis la surface par exemple, le matériau de colmatage à l'intérieur d'un puits de stockage, on risquerait d'avoir uniquement des grosses particules dans le bas du puits, puis des particules de plus petit diamè- tre dans le haut du puits On perdrait ainsi une partie des propriétés du matériau préparé selon l'in- vention. L'invention sera mieux comprise à la lecture de la description suivante d'un mode de réalisation préférentiel de l'invention donné à titre d'exemple illustratif et non limitatif, cette description étant faite en faisant référence aux dessins joints, dans lesquels: la figure 1 est un schéma illustrant en coupe les diverses possibilités de stockage de déchets, les figures 2 a à 2 c illustrent trois possibilités de réalisation du matériau de colmatage selon l'invention, ce dernier étant représenté en coupe, la figure 3 illustre les étapes succes- sives du procédé de fabrication de ce matériau de colmatage, les figures 4 à 6 sont des schémas il- lustrant les divers procédés de mise en place du matériau de colmatage selon l'invention, à l'intérieur des sites de stockage, et la figure 7 est une courbe illustrant, selon une échelle logarithmique, la pression de gonflement Pg du matériau de colmatage selon l'invention, en fonction de l'inverse de la densité sèche ds de celui-ci. Les figures 1 à 6 ne sont que des schémas et ne sont pas représentés à l'échelle. Le matériau de colmatage qui va maintenant être décrit est plus particulièrement destiné à être disposé autour de conteneurs contenant des déchets radioactifs, toutefois il est bien évident qu'il pourrait servir à protéger par exemple, des conteneurs contenant des déchets simplement toxiques mais non radioactifs il pourrait également permettre d'assurer l'étanchéité des décharges de déchets divers ou des forages de toutes sortes (pétroliers, hydrauliques, géotechniques, etc). Comme illustré en figure 1, il est possible de stocker les conteneurs contenant les déchets radio- actifs selon plusieurs méthodes. Une première solution consiste à stocker verticalement les conteneurs 1 qui sont d'un diamètre d'environ 80 cm à l'intérieur d'un puits de stockage 3 dont le diamètre est légèrement supérieur à celui des conteneurs (environ 1 m), puis à remplir le vide résiduel 5 laissé entre ces conteneurs et les parois du puits 3 par le matériau de colmatage 7 selon l'in- vention. Une deuxième solution correspondant à une variante de la première, consiste à déposer quelques conteneurs 1 à l'intérieur du puits de stockage 3, puis à recouvrir ces conteneurs d'un bouchon 9 consti- tué du matériau de remplissage 7 selon l'invention, avant de procéder à un nouvel empilement de plusieurs conteneurs 1 Ce bouchon 9 peut par exemple être réalisé en fin de journée afin que les conteneurs 1 déjà installés au fond du puits ne puissent être accessibles pendant la nuit Ces puits 3 débouchent généralement à l'intérieur de galeries horizontales 11 d'accès à ces puits Les entrées de ces galeries 11 peuvent être bouchées par un serrement 13 constitué par une accumulation de matériau de colmatage, sur une dizaine ou une vingtaine de mètres de long. Une troisième solution pour stocker les conteneurs 1 consiste à disposer ceux-ci dans un tunnel de stockage horizontal 15, puis à disposer autour des conteneurs, le matériau de colmatage 7 comme cela a été précédemment décrit pour les puits 3. Enfin, le matériau de colmatage 7 peut également être destiné à boucher l'entrée 17 des galeries reliant les sites de stockage des déchets à la surface 18 Ces sites de stockage sont générale- ment prévus dans des sols 19 constitués d'argile ou de granite constituant une roche d'accueil. Un premier mode de réalisation du matériau de colmatage 7 selon l'invention est illustré en figure 2 a Ce matériau comprend des granulés 21 à base d'argile smectitique compactée, ces granulés présentant une densité sèche comprise entre 1,6 et 2,2 environ, ( 2 en moyenne) et un diamètre compris entre 3 et 30 mm environ. Les argiles smectitiques sont connues pour leurs propriétés de gonflement lorsqu'elles sont mélangées à de l'eau Toutefois, on ne connaissait pas jusqu'à présent d'argile se présentant sous une forme aussi dense, puisque la poudre d'argile utilisée actuellement comme matériau de colmatage présentait une densité de foisonnement de 1,1 à 1,2 seulement. La haute densité sèche de chacun de ces granulés (voisine de 2) permet d'obtenir une densité de foison- nement du matériau de colmatage global d'environ 1,4 permettant en le compactant légèrement d'atteindre une densité de foisonnement d'environ 1,7, ce qui est en fait un très bon produit. La courbe Cl de la figure 7 illustre la pression de gonflement Pg exercée par le matériau (c'est-à-dire les contraintes exercées sur les parois des conteneurs et du puits), en fonction de l'inverse de sa densité sèche ds On a également représenté son gonflement relatif DV/V La figure 7 est réalisée sur une échelle logarithmique Plus la densité sèche d 5 est élevée, plus la pression de gonflement Pg l'est également et plus le matériau aura la capacité de gonfler une fois hydraté L'aptitude au gonflement du matériau permet à celui-ci d'occuper tout l'espace résiduel disponible, au fur et à mesure de son hydra- tation. Un échantillon de densité sèche dsl, atteint une fois hydraté, une densité "sèche" ds 2 On montre que DV/V=(V 2-Vl)V 1 en volume, soit DV/V=(dsl/ds 2)-l. A titre d'exemple purement illustratif, on constate sur la figure 7, que si un échantillon a une densité sèche dsl de 2,00 ( 1/dsl= 0,5), il exerce une pression de gonflement Pg de 60 M Pa De plus, en présence d'eau, il peut gonfler de 40 %, sa densité sèche ds 2 n'est alors plus que de 1,43 tandis que sa pression de gonflement est encore de 0,4 M Pa. En outre, le fait d'avoir sélectionné des granulés dont le diamètre est compris entre 3 et mm permet d'avoir une bonne répartition spatiale des granulés, les uns par rapport aux autres, lors- qu'ils sont placés sur le site de stockage. De façon avantageuse, les proportions des grains de différents diamètres sont sensiblement voisines En d'autres termes, on a une répartition équiprobable de tous les grains dans un domaine borné. Le matériau de colmatage ainsi obtenu a une bonne compacité et ses grains se mettent en place sans ségrégation. Les argiles de la famille des smectites, (connues également sous le nom commercial de Bento- nite) comprennent notamment la montmorillonite et la béidellite. Divers essais ont été réalisés sur des argiles différentes afin de fabriquer les granulés selon l'invention Ainsi, on a fabriqué des granulés compactes, à base de montmorillonite provenant du bassin d'Almeria (dénommée 52) et à base de béidellite extraite dans le bassin parisien (dénommée Fo Ca). Ces argiles sont tout à fait adaptées à la fabrication du matériau de colmatage selon l'invention. Des essais ont également été effectués sur une argile belge provenant du laboratoire souter- rain de MOL (argile de BOOM, dénommée BC) Cette argile est constituée d'un mélange de smectite et d'autres argiles telles que la kaolinite, la vermicul- lite et la chlorite Cette argile est d'un peu moins bonne qualité une fois qu'elle est compactée puisqu'elle est constituée d'un mélange d'argiles qui ne sont pas toutes des argiles gonflantes. Toutefois, elle est moins coûteuse et peut être utilisée pour remplir les galeries d'accès 11 ou 17 (voir figure 1), o les contraintes exigées sont moins élevées et o les quantités nécessaires sont très importantes (quelques centaines de tonnes). Inversement, les argiles espagnole et française seront plutôt utilisées pour remplir des puits 3 ou des tunnels de stockage 15. Un second mode de réalisation du matériau de colmatage selon l'invention est illustré en figure 2 b Ce matériau est constitué d'un mélange de colma- tage, comprenant 40 à 70 % environ des granulés d'ar- gile compactée 21, précédemment décrits et 30 à 60 % environ de poudre d'argile smectitique dont les grains 23 ont un diamètre généralement inférieur à 5 mm et plus précisement compris entre 50 pm et 5 mm. La densité de foisonnement de cette poudre d'argile 23, à l'état libre est d'environ 1,1 à 1,2 Le mélan- ge de colmatage 25 réalisé avec cette poudre 23 et les granulés 21 dont la densité moyenne est de 2, présente une densité de foisonnement globale de 1,6 à 1,7 Ceci s'explique par le fait que les grains de poudre 23 se disposent géométriquement dans les espaces vides existant entre les granulés voisins. Ceci permet d'atteindre des pressions de gonflement allant jusqu'à une dizaine de M Pa. La figure 2 c illustre une troisième variante de réalisation du matériau de colmatage selon l'in- vention qui comprend au moins 60 % du mélange 25 de granulés 21 et de poudre 23 illustré en figure 2 b et au plus 40 % d'additifs 27 Ces additifs sont constitués par des matériaux tels que le sable, le graphite ou le granite broyé, par exemple, qui permettent de modifier les propriétés du matériau de colmatage final comme cela a déjà été décrit précédemment dans l'introduction. La figure 3 illustre un mode de réalisation du procédé de fabrication du matériau de colmatage selon l'invention Ce procédé consiste à utiliser la poudre d'argile smectitique 23 comme produit de départ et à la soumettre à une étape de compactage dynamique à l'intérieur d'un compacteur à roues tan- gentes 29 Ce compacteur 29 est constitué d'une trémie d'alimentation 31, à l'intérieur de laquelle est placée une vis d'Archimède 33 permettant de densi- fier la poudre d'argile 23 Celle-ci une fois densi- fiée, s'écoule entre deux roues tangentes 35 dont la surface extérieure est pourvue d'alvéoles La poudre d'argile densifiée, en s'écoulant entre ces deux roues 35 est agglomérée par la pression exercée par ces roues, de façon à former des plaquettes d'ar- gile 37 d'une densité sèche comprise entre 1,6 et 2,2 Ces plaquettes sont de formes irrégulières et de dimensions d'environ 10 cm de long, 5 à 6 cm de large et d'une épaisseur de 1 à 2 cm Le compacteur à roues tangentes 29 est par exemple l'un de ceux fabriqués par la Société SAHUT-CONREUR et Cie, loca- lisée à Raismes (France). Les plaquettes 37 obtenues sont ensuite concassées par exemple dans un broyeur à marteau 39 Ce broyeur comprend généralement une enceinte 41 délimitée par des parois 43 formant enclume et une roue centrale rotative portant des marteaux 45. Ces marteaux projettent les plaquettes 37 sur les parois 43 afin de les broyer et de former les granulés 21 Ce broyeur à marteau 39 peut également comprendre en sortie, une grille 46 permettant de ne laisser passer que des granulés d'une certaine taille. Toutefois, il est généralement nécessaire de réaliser une troisième étape de tamisage 47 afin de ne retenir parmi les granulés 21 obtenus que ceux dont le diamètre est compris entre 3 et 30 mm Le matériau de compactage obtenu comprend les granulés 21 qui, lorsqu'ils seront disposés à l'intérieur du site de stockage, auront la disposition illustrée en figure 2 a. Par ailleurs, il est également possible d'ajouter une étape supplémentaire de séchage 48 de la poudre d'argile 23 avant que celle-ci ne pénètre dans le concasseur à roues tangentes 29 Cette étape de séchage permet de déshydrater l'argile, en la portant, pendant quelques heures, à 80 'C jusqu'à une valeur résiduelle de la teneur en eau, pouvant atteindre 5 % pour l'argile Fo Ca et seulement 2 % pour l'argile 52, tout en conservant la faculté de compac- tage et de densification de celle-ci En dessous de ces valeurs, le matériau se feuillette au compac- tage et par conséquent, se densifie moins bien Le séchage a pour avantage d'augmenter significativement la densité sèche des granulés d'argile 21 En effet, on sait que: d A = d S/l+w, d A représentant la densité apparente de l'argile, c'est-à-dire sa masse totale par rapport à son volume apparent; d S représentant la densité sèche, c'est-à- dire la masse sèche de l'argile par rapport à son volume apparent et W représentant la teneur en eau, c'est-à-dire la masse d'eau par rapport à la masse sèche d'argile. Dans la mesure o l'on observe que la den- sité apparente atteinte par ce procédé est sensible- ment constante quelle que soit sa teneur en eau e L tant que celle-ci reste dans les limites o les pla- quettes ne se feuillettent pas encore, la phase de séchage permet d'augmenter la densité sèche ds du produit. A titre d'exemple illustratif, on a constaté après avoir déshydraté l'argile espagnole que la teneur en eau de celle-ci passait de 12 % au départ à 2 % La même expérience réalisée sur l'argile fran- çaise permettait de diminuer la teneur en eau de % à 5 % Au-delà de ces valeurs minimum, une dimi- nution de la teneur en eau n'augmente pas significa- tivement la densité sèche du produit. Toutefois, cette opération de séchage 48 étant coûteuse, elle sera réalisée uniquement lorsque l'on souhaite obtenir une très forte densité du gra- nulé 21 final. Le matériau de colmatage obtenu à l'issue du tamisage est constitué uniquement des grains d'ar- gile compactée 21 et constitue le premier mode de réalisation du matériau de colmatage selon l'inven- tion Ces granulés 21 peuvent ensuite être mélangés soit avec la poudre d'argile 23 de départ pour former le mélange 25, soit avec les additifs 27 précités, dans des proportions précédemment décrites, de façon à obtenir les matériaux de colmatage illustrés respec- tivement aux figures 2 b et 2 c Les techniques de mélange sont classiques. Les figures 4 à 6 illustrent divers procédés de mise en place du matériau de colmatage selon l'in- vention Ces procédés de colmatage doivent permettre la mise en place du matériau sur le site de stockage tout en conservant l'homogénéité et la répartition granulométrique du matériau qui sont justement à la base de ses excellentes propriétés. A cet effet, le mélange de granulés de base 21 avec les grains 23 de poudre d'argile ou les grains d'additifs 27 peut se faire soit direc- tement sur le site, soit dans l'usine de fabrication. Deux techniques permettent la mise en place continue du matériau de colmatage sur le site de stockage, le mélange étant effectué directement sur ce site La figure 4 illustre ainsi un premier mode de réalisation de ce procédé consistant à utiliser la projection au canon par l'intermédiaire d'une pompe à air comprimé 50 Cette technique est de préfé- rence utilisée lorsque le site se présente sous forme de tunnels de stockage De façon classique, cette pompe à air comprimé 50 comprend un entonnoir de remplissage 51 dans lequel on introduit les divers constituants du matériau de colmatage 7 Cet entonnoir comprend un mélangeur 53 qui assure le mélange des différents constituants 5 Un rotor 55 est disposé sous l'entonnoir de remplissage 51 et une entrée d'air comprimé 57 est prévue dans la partie supérieure de ce rotor Le rotor 55 tourne et se remplit dans sa partie supérieure du matériau de colmatage 7 prove- nant de l'entonnoir 53 et l'air comprimé permet de chasser ce mélange de colmatage, par l'intermédiaire d'une buse 59, en direction de l'intérieurdu tunnel de stockage 15 Cette pompe à air comprimé 50 est connue de l'homme du métier et ne sera pas décrite plus en détail. La figure 5 illustre un second mode de réalisation du procédé de mise en place du matériau de colmatage selon l'invention, ce procédé étant destiné également à être utilisé dans les tunnels de stockage 15 Les constituants du matériau de colma- tage 7 sont amenés dans ce cas sur le site de stockage o ils sont mélangés (dans une trémie non représentée, par exemple) Le matériau 7 est ensuite mené jusqu'au point o il doit être déposé, par l'intermédiaire d'un tuyau souple 61 dans lequel tourne une vis d'Archimède 63 Cette technique de déplacement de granulés, connue en soi, permet d'amener le matériau sur le site, sans modifier sa composition et sa répartition granulométrique. Enfin, la figure 6 illustre deux techniques de mise en place discontinue du matériau de colmatage, utilisées plus particulièrement lors du stockage en puits 3 Dans ce cas, le matériau de colmatage 7 est introduit dans un panier métallique annulaire , o il y est même éventuellement densifié Les paniers 65 sont ensuite descendus successivement à l'intérieur du puits de stockage et le conteneur 1 contenant les déchets radioactifs est introduit au centre du panier Dans cette première variante de réalisation, le panier 65 reste à l'intérieur du puits de stockage Il est également possible d'uti- * liser un panier 66 de forme quelconque et de le rem- plir du matériau de colmatage 7 selon l'invention, puis de le descendre au fond du puits 3 o les conte- neurs 1 ont déjà été stockés Ensuite, ce panier 66 est renversé de façon à vider son contenu entre le conteneur 1 et les parois du puits Ce renversement du panier s'effectuant au fond du puits permet de conserver sensiblement l'homogénéité et la répartition granulométrique du matériau, ce qui ne serait pas le cas si le mélange était versé directement depuis le haut du puits. Dans le cas o l'on souhaite utiliser le matériau de colmatage 7 pour boucher un forage, on peut également, en surface, remplir des cartouches cylindriques du mélange puis les descendre une à une dans le forage. Enfin, dans le cas o l'on souhaite boucher un forage en déversant le matériau de colmatage 7 depuis la tête du puits, on s'arrangera pour que les grains présentent un diamètre moyen relativement constant. REVENDICATIONS 1 Matériau de colmatage, caractérisé en ce qu'il comprend des granulés de colmatage ( 21) à base d'argile compactée, de la famille des smecti- tes, ces granulés ( 21) présentant une densité sèche comprise entre 1, 6 et 2,2 environ et un diamètre compris entre 3 et 30 mm environ. 2 Matériau de colmatage selon la revendica- tion 1, caractérisé en ce qu'il comprend un mélange de colmatage ( 25) constitué de 40 à 70 % environ des granulés de colmatage ( 21) et de 30 à 60 % environ de poudre d'argile smectitique ( 23) constituée de grains d'un diamètre compris entre 5 10-2 et 5 mm environ. 3 Matériau de colmatage selon la revendica- tion 2, caractérisé en ce qu'il comprend au moins % du mélange de colmatage ( 25) et au plus 40 % d'ad- ditifs ( 27) choisis parmi le sable, le graphite et le granite broyé. 4 Procédé de fabrication d'un matériau de colmatage selon la revendication 1, caractérisé en ce qu'il comprend les étapes consistant à: effectuer un compactage dynamique ( 29) d'une poudre d'argile smectitique ( 23), de façon à obtenir des plaquettes d'argile ( 37) d'une densité sèche comprise entre 1,6 et 2,2 environ, concasser lesdites plaquettes ( 37) de façon à obtenir des granulés d'argile dense ( 21), tamiser ces granulés ( 21)de façon à ne conserver que ceux dont le diamètre est compris entre 3 et 30 mm environ, afin d'obtenir ledit maté- riau de colmatage ( 7). Procédé de fabrication selon la revendi- cation 4, caractérisé en ce que l'on sèche la poudre d'argile ( 23) avant l'étape de compactage, de façon à ce que celle-ci présente une teneur en eau minimum et compatible avec sa densification. 6 Procédé de fabrication selon la revendi- cation 4 du matériau de colmatage selon la revendica- tion 2, caractérisé en ce qu'il comprend l'étape supplémentaire consistant à: mélanger entre 40 et 70 % environ des granulés ( 21) obtenus après tamisage avec 30 à 60 % environ de poudre d'argile smectitique ( 23) dont les grains ont un diamètre compris entre 5 10-2 et mm environ. 7 Procédé de fabrication selon la revendi- cation 4 du matériau de colmatage selon la revendi- cation 3, caractérisé en ce qu'il comprend les étapes supplémentaires consistant à: mélanger entre 40 et 70 % environ des granulés ( 21) obtenus après tamisage avec 30 à 60 % environ de poudre d'argile smectitique ( 23) dont les grains ont un diamètre compris entre 5 10-2 et mm environ, mélanger au moins 60 % du mélange ( 25) obtenu avec au plus 40 % d'additifs ( 27) choisis parmi le sable, le graphite ou la poudre de granite. 8 Procédé de mise en place du matériau de colmatage selon l'une des revendications 1 à 3, sur un site de stockage de conteneurs ( 1), caractérisé en ce qu'il consiste à placer ce matériau de colmatage ( 7) dans les vides résiduels ( 5) de ce site, à l'aide de moyens de mise en place permettant de conserver l'homogénéité et la répartition granulométrique dudit matériau. 9 Procédé de mise en place selon la revendication 8, caractérisé en ce que le matériau de colmatage ( 7) est disposé dans les vides résiduels grâce à une pompe à air comprimé ( 50). Procédé de mise en place selon la reven- dication 8, caractérisé en ce que le matériau de colmatage ( 7) est amené depuis la surface jusqu'au vide résiduel par un tuyau ( 61) dans lequel tourne une vis d'Archimède ( 63). 11 Procédé de mise en place selon la reven- dication 8, caractérisé en ce que l'on remplit des paniers annulaires ( 65) du matériau de colmatage ( 7), en ce qu'on les stocke pleins à l'intérieur du vide résiduel et en ce qu'on entrepose les conte- neurs ( 1) au centre desdits paniers annulaires ( 65). 12 Procédé de mise en place selon la reven- dication 8, caractérisé en ce que l'on remplit des paniers ( 66) en surface, du matériau de colmatage ( 7) et en ce qu'on les transporte dans les vides résiduels o on les y vide. 13 Procédé de mise en place selon la reven- dication 9, caractérisé en ce que les conteneurs ( 1) contiennent des déchets radioactifs.